(57)【要約】      （修正有）【課題】耐摩耗性が向上した電荷輸送層を有する感光体ドラムを提供する。【解決手段】感光体ドラムは、基材、任意の正孔遮断層、任意の接着層、電荷発生層、任意の接着層、電荷輸送層および任意のオーバーコート層を含み得る。電荷輸送層は、ポリマーバインダ樹脂と、下記に示す置換テルフェニルジアミン電荷輸送分子とを含む。2008146071.tif 000012【選択図】なし【特許請求の範囲】
【請求項１】
電荷輸送層を含む感光体ドラムであって、
前記電荷輸送層がポリマーバインダ樹脂と、式（Ｉ）の置換テルフェニルジアミン電荷輸送分子とを含み、
【化１】
2008146071.tif 000010
式（Ｉ）中、Ｒ１およびＲ２が、水素、１〜１０個の炭素原子を有するアルキル、ハロゲンおよびフェニルからなる群より独立して選択され、Ｒ１およびＲ２の少なくとも１つが水素でない、感光体ドラム。
【請求項２】
前記置換テルフェニルジアミンが前記電荷輸送層の総重量に基づいて、前記電荷輸送層の約２０重量パーセント〜約４０重量パーセントを構成する、請求項１に記載の感光体ドラム。
【請求項３】
電荷輸送層を含む感光体ドラムであって、
前記電荷輸送層がポリマーバインダ樹脂と、式（ＩＶ）の置換テルフェニルジアミン電荷輸送分子とを含み、
【化２】
2008146071.tif 000011
式（ＩＶ）中、Ｒ１、Ｒ２、およびＲ３が、水素、１〜１０個の炭素原子を有するアルキル、ハロゲンおよびフェニルからなる群より独立して選択され、Ｒ１、Ｒ２およびＲ３の少なくとも１つが水素でない、感光体ドラム。
【請求項４】
前記置換テルフェニルジアミンが前記電荷輸送層の総重量に基づいて、前記電荷輸送層の約２０重量パーセント〜約４０重量パーセントを構成する、請求項３に記載の感光体ドラム。
【発明の詳細な説明】
【技術分野】
【０００１】
本発明は、各種の例示的な実施形態において、一般に電子写真用画像形成部材に関し、より詳細には置換テルフェニルジアミンを含む電荷輸送層を有する感光体ドラムに関する。
【背景技術】
【０００２】
「高い電荷移動度を有する画像形成部材（Imaging Member Having High Charge Mobility）」という表題の、２００７年６月２１日に出願されたベルナップ（Belknap）らによる同時継続の同一出願人による米国特許出願（出願人整理番号２００７００６２−３６０６０９）（出願番号ＵＳ１１／８２０，８２５）に引用が行われる。
【０００３】
感光体は通常、支持基板と、電荷発生層と、電荷輸送層（「ＣＴＬ」とも称する）とを備える。例えば負帯電システム（negative charging system）では、光導電性画像形成部材は支持基板と、導電層と、任意適用の電荷遮断層と、任意適用の接着層と、電荷発生層と、電荷輸送層と、任意適用の保護層またはオーバーコート層と、を備え得る。特に支持基板はドラムの形状である。
【０００４】
電荷輸送層は通常、最低でもポリマーバインダ樹脂に溶解された電荷輸送分子（「ＣＴＭ」とも称する）を含み、該層は所期の使用のスペクトル領域、例えば可視光において実質的に非吸収性であるのに対して、電荷発生層からの光生成電荷の注入が達成されるという点で活性でもある。さらに電荷輸送層は、電荷輸送層の自由表面への電荷の効率的な輸送を可能にする。
【０００５】
電荷発生層で電荷が発生するとき、それは電荷輸送層の電荷輸送分子中に効率的に注入されるべきである。電荷はまた、短時間で、さらに詳細には画像形成デバイスの露光ステップと現像ステップとの間の時間分より短い期間で電荷輸送層を横断して（across）輸送されるべきである。電荷輸送層を横切る通過時間は、電荷輸送層における電荷担体移動度によって決定される。電荷担体移動度は、単位電場当りの速度であり、ｃｍ２／Ｖ・ｓｅｃの大きさを有する。電荷担体移動度（charge carrier mobility）は一般に、電荷輸送分子の構造、電荷輸送層中の電荷輸送分子の濃度、電荷輸送分子が分散される電気的に「不活性な」バインダポリマーの関数である。
【０００６】
電荷担体移動度は、露光ステップと現像ステップとの間の時間間隔の間の、電荷輸送層を横断する露光ステップの間に電荷輸送層に注入された電荷を移動させるのに十分高くなければならない。固定露光（fixed exposure）での最大の放電または感度を達成するために、感光体の像様露光領域が現像ステーションに到達する前に光注入電荷は輸送層を通過する必要がある。感光体の露光セグメントが現像ステーションに到達したときにキャリアがなお通過中である程度まで、放電は低減され、それゆえ現像に利用できるコントラスト電位も低減される。電荷輸送層での電荷の通過時間および電荷キャリア移動度は、（通過時間）＝（輸送層厚さ）２／（移動度×印加電圧）という式によって相互に関連付けられる。
【０００７】
当分野では、通過時間を短縮するためにバインダ中に溶解または分子的に分散された電荷輸送分子の濃度を上昇させることが公知である。しかしながら層分離または結晶化は、バインダ中に分散できる運搬分子の濃度に上限を設定する。電荷運搬分子の濃度上昇は、層の機械強度も低下させ、感光体ドラムの摩耗を増大させて、その寿命を短縮する。
【０００８】
当分野で公知である１つの電荷運搬分子は、Ｎ，Ｎ’−ジフェニル−Ｎ，Ｎ’−ビス（３−メチルフェニル）−［１，１’−ビフェニル］−４，４’−ジアミン（ＴＰＤ）である。ＴＰＤは、ポリカーボネート中４０重量パーセントの濃度にて約１．３８×１０−６ｃｍ２／Ｖ・秒のゼロ電界移動度を有する。ゼロ電界移動度μ０は、消失電界に外挿された移動度であり、すなわちμ＝μ０・ｅｘｐ（β・Ｅ０．５）の電界Ｅがゼロに設定される。一般にβによって表される電界依存性は弱い。
【０００９】
【特許文献１】米国特許第３，１２１，００６号明細書
【特許文献２】米国特許第４，２８６，０３３号明細書
【特許文献３】米国特許第４，２９１，１１０号明細書
【特許文献４】米国特許第４，５８７，１８９号明細書
【特許文献５】米国特許第４，２７３，８４６号明細書
【特許文献６】米国特許第７，００５，２２２号明細書
【特許文献７】米国特許第６，２５５，０２７号明細書
【特許文献８】米国特許第６，１７７，２１９号明細書
【特許文献９】米国特許第６，１５６，４６８号明細書
【特許文献１０】米国特許第７，０３３，７１４号明細書
【特許文献１１】米国特許第７，１６６，３９７号明細書
【特許文献１２】米国特許出願公開第２００２／００７６６３２号明細書
【発明の開示】
【発明が解決しようとする課題】
【００１０】
感光体デバイスの固有寿命を延長させるために耐摩耗性が向上した電荷輸送層を有する改良感光体ドラムへの要求が引き続き存在する。輸送移動度が向上したこのような画像形成部材は、プリンタおよびコピー機などの画像形成デバイスの速度向上を可能にするであろう。
【課題を解決するための手段】
【００１１】
電荷輸送層を含む感光体ドラムであって、前記電荷輸送層がポリマーバインダ樹脂と、式（Ｉ）の置換テルフェニルジアミン電荷輸送分子とを含み、
【００１２】
【化１】
2008146071.tif 000002
【００１３】
式（Ｉ）中、Ｒ１およびＲ２が、水素、１〜１０個の炭素原子を有するアルキル、ハロゲンおよびフェニルからなる群より独立して選択され、Ｒ１およびＲ２の少なくとも１つが水素でない。
【発明を実施するための最良の形態】
【００１４】
本開示の感光体ドラムの例示的実施形態を図１に示す。基材３２は他の層を支持する。任意の正孔遮断層３４を任意の接着層３６と同様に施用することもできる。電荷発生層３８は任意の接着層３６と電荷輸送層４０との間に位置する。任意のオーバーコート層４２は、電荷輸送層４０の上に配置できる。
【００１５】
本開示の感光体ドラムの別の例示的実施形態を図２に示す。この実施形態は、電荷発生層３８および電荷輸送層４０の位置が逆転していることを除いて、図１のそれと同様である。一般に電荷発生層、電荷輸送層、および他の層は、正または負のどちらかの帯電感光体ドラムを製造するためにいずれかの適切な順序で施用され得る。
【００１６】
図１の電荷輸送層４０は、電荷発生層３８からの光生成した（photogenerated）正孔または電子の注入を補助して、電荷輸送層を通じたその輸送に画像形成部材表面上で表面電荷を選択的に放電させることができる、ある特定の電荷輸送材料を含む。電荷輸送層も電荷発生層と併せて、電荷輸送層に配置された静電荷が照明の非存在時に伝導されない程度まで絶縁体となるべきである。もしゼログラフィで有用な光の波長、例えば約４０００オングストローム〜約９０００オングストローム（約４００ナノメートル〜約９００ナノメートル）に露光されたときにでも、無視できるほどの放電を示すべきである。このことは画像形成部材が露光されたときに、入射放射（incident radiation）のほとんどがその下の電荷発生層で使用されて、光生成電荷を効率的に生成するようにする。
【００１７】
本開示の電荷輸送層は、置換テルフェニルジアミンを含む。これらの電荷輸送分子は、ＴＰＤなどの従来の電荷輸送分子と比較して高い移動度を有する。その高い移動度のために、それらははるかに低い濃度で添加されて、なお同じ性能を維持することができる。それらの濃度がより低いため、電荷輸送層のポリマー希釈はより少なくなり、その機械強度が向上する。このことは摩耗減少および使用寿命の延長につながる。
【００１８】
本開示の置換テルフェニルジアミンは、式（Ｉ）の構造を有し、
【００１９】
【化２】
2008146071.tif 000003
【００２０】
式（Ｉ）中、Ｒ１およびＲ２は、水素、１〜１０個の炭素原子を有するアルキル、ハロゲン、およびフェニルからなる群より独立して選択され、ここでＲ１およびＲ２の少なくとも１つが水素ではない。他の実施形態において、Ｒ１またはＲ２はどちらも水素ではない。
【００２１】
詳細な実施形態において、式（Ｉ）の置換テルフェニルジアミンは、式（ＩＩ）の構造を有し、
【００２２】
【化３】
2008146071.tif 000004
【００２３】
式（ＩＩ）中、Ｒ１は、オルト、メタ、またはパラ位置のメチル基であり、Ｒ２はブチル基である。
【００２４】
さらに詳細な実施形態において、式（Ｉ）の置換テルフェニルジアミンは、Ｎ，Ｎ’−ビス（４−メチルフェニル）−Ｎ，Ｎ’−ビス［４−（ｎ−ブチル）フェニル］−［ｐ−テルフェニル］−４，４”−ジアミンであり、式（ＩＩＩ）の構造を有する、
【００２５】
【化４】
2008146071.tif 000005
【００２６】
あるいは本開示の置換テルフェニルジアミンは、式（ＩＶ）の構造を有し、
【００２７】
【化５】
2008146071.tif 000006
【００２８】
式（ＩＶ）中、Ｒ１、Ｒ２、およびＲ３は、水素、１〜１０個の炭素原子を有するアルキル、ハロゲン、およびフェニルからなる群より独立して選択され、そこでＲ１、Ｒ２、およびＲ３の少なくとも１つが水素でない。他の実施形態において、Ｒ１、Ｒ２、およびＲ３のいずれも水素でない。別の詳細な実施形態において、Ｒ２は、１〜１０個の炭素原子を有するアルキルである。
【００２９】
１つの詳細な実施形態において、式（ＩＶ）の置換テルフェニルジアミンは、式（Ｖ）の構造を有する、
【００３０】
【化６】
2008146071.tif 000007
【００３１】
式（Ｖ）中、Ｒ１およびＲ３はメチルであり、そしてＲ２は１〜１０個の炭素原子を有するアルキルである。
【００３２】
別の詳細な実施形態において、式（ＩＶ）の置換テルフェニルジアミンは、式（ＶＩ）の構造を有し、式（ＩＶ）中、Ｒ１およびＲ３はメチルである。
【００３３】
【化７】
2008146071.tif 000008
【００３４】
さらなる詳細な実施形態において、式（ＩＶ）の置換テルフェニルジアミンは、式（ＶＩＩ）の構造を有するＮ，Ｎ’−ビス（３，４−ジメチルフェニル）−Ｎ，Ｎ’−ビス［４−（ｎ−ブチル）フェニル］−［ｐ−テルフェニル］−４，４”−ジアミンである。
【００３５】
【化８】
2008146071.tif 000009
【００３６】
所望ならば、電荷輸送層は他の電荷輸送分子も含み得る。例えば電荷輸送層は、他のトリアリールアミン、例えばＴＰＤ、トリ−ｐ−トリルアミン、１，１−ビス（４−ジ−［ｐ−トリル］アミノフェニル）シクロヘキサン、および他の同様のトリアリールアミンを含有し得る。他の適切な電荷輸送分子としては、Ｎ，Ｎ，Ｎ’，Ｎ’−テトラ［４−メチルフェニル］−［１，１’−ビフェニル］−４，４’−ジアミン、および高砂（Takasago）から市販されているＮ，Ｎ−ビス［４−（４，４−ジフェニル−１，３−ブタジエニル）フェニル］−フェニルアミンが挙げられる。追加の電荷輸送分子は例えば、バックグラウンド電圧を最小化するのに役立ち得る。
【００３７】
電荷輸送層は、電荷輸送分子または成分が分散されているポリマーバインダ樹脂も含み得る。該樹脂は、塩化メチレンまたは他の溶媒などの多数の溶媒に実質的に溶解性であるはずであるので、電荷輸送層を画像形成部材にコーティングできる。塩化メチレンに溶解性である代表的なバインダ樹脂としては、ポリカーボネート樹脂、ポリビニルカルバゾール、ポリエステル、ポリアリレート、ポリアクリレート、ポリエーテル、ポリスルホン、ポリスチレン、ポリアミドなどが挙げられる。バインダ樹脂の分子量は例えば、約１５０，０００を含めて、約２０，０００〜約３００，０００で変化し得る。
【００３８】
約２０，０００〜約２５０，０００の重量平均分子量Ｍｗを有するポリカーボネート樹脂が使用に適しており、実施形態において約５０，０００〜約１２０，０００のものが使用され得る。電気的に不活性な樹脂材料としては、ジェネラル・エレクトリック・カンパニ（General Electric Company）からＬＥＸＡＮ  １４５として入手できる、重量平均分子量（Ｍｗ）が約３５，０００〜約４０，０００のポリ（４，４’−ジプロピリデン−ジフェニレンカーボネート）、ジェネラル・エレクトリック・カンパニからＬＥＸＡＮ  １４１として入手できる、分子量が約４０，０００〜約４５，０００のポリ（４，４’−イソプロピリデン−ジフェニレンカーボネート）、およびモバイ・ケミカル・カンパニ（Mobay Chemical Company）からＭＥＲＬＯＮとして入手できる、約２０，０００〜約５０，０００の分子量を有するポリカーボネート樹脂を挙げることができる。三菱ガス化学株式会社から入手できる、ＰＣ−Ｚ（登録商標）として公知の樹脂も使用できる。詳細な実施形態において、バイエル・ケミカル・カンパニ（Bayer Chemical Company）から入手でき、約７０，０００〜約２００，０００の分子量を有するＭＡＫＲＯＬＯＮも使用される。他の詳細な実施形態において、約４０，０００の分子量のＰＣ−Ｚも使用される。
【００３９】
実施形態における本開示の電荷輸送層は、約２０重量パーセント〜約４０重量パーセントの置換テルフェニルジアミンと、約６０重量パーセント〜約８０重量パーセントのポリマーバインダ樹脂とを含む（どちらも電荷輸送層の総重量による）。詳細な実施形態において、電荷輸送層は、約２５重量パーセント〜約３５重量パーセントの置換テルフェニルジアミンと、約６５重量パーセント〜約７５重量パーセントのポリマーバインダ樹脂とを含む。
【００４０】
一般に感光体ドラム用の電荷輸送層は、単一層のみであり得る。二重電荷輸送層は、有用であるとしても、ドラムをコーティングする主流の方法である浸漬コーティング中にそれらは再溶解および混合するので、現在の利用はほとんどまたは全くない。しかしながら電荷輸送層に二重層または多重層を含ませることは可能であり、これらの実施形態はなお考慮される。一般に電荷発生層に隣り合う最下層の電荷輸送層は、それに施用された次の層よりもさらに置換されたテルフェニルジアミンを含有する。
【００４１】
単一電荷輸送層を有する実施形態において、置換テルフェニルジアミンは、ポリマーバインダに亘って実質的に均一に分散される。電荷輸送層はまた、耐摩耗性を向上させるためにポリテトラフルオロエチレン（ＰＴＦＥ）粒子によってドーピングされ得る。
【００４２】
一般に電荷輸送層の厚さは、約２０マイクロメートル〜約６０マイクロメートルを含めて約１０〜約１００マイクロメートルであるが、これらの範囲の外側の厚さも使用できる。一般に電荷輸送層の電荷発生層に対する厚さの比は、実施形態において約２：１〜２００：１であり、ある例においては約２：１〜約４００：１である。詳細な実施形態において、電荷輸送層は厚さ約１０マイクロメートル〜約４０マイクロメートルである。
【００４３】
電荷輸送層を電荷発生層に混合および施用するためにいずれの適切な技法も使用できる。一般に電荷輸送層の成分は、有機溶媒中に混合されて、コーティング溶液を形成する。使用され得る有機溶媒の例としては、芳香族炭化水素、脂肪族炭化水素、ハロゲン化炭化水素、エーテル、アミドなど、またはその混合物が挙げられる。実施形態において、シクロヘキサノン、シクロヘキサン、シクロベンゼン、四塩化炭素、クロロホルム、塩化メチレン、トリクロロエチレン、トルエン、テトラヒドロフラン、ジオキサン、ジメチルホルムアミド、ジメチルアセトアミドなどの溶媒は、各種の量で使用され得る。詳細な実施形態において、重量比７５：２５のＴＨＦおよびトルエンの混合物が使用される。代表的な塗工技法としては、浸漬コーティング、リングコーティング、押出しダイコーティング、スプレー法、ロールコーティング、巻線ロッドコーティングなどが挙げられる。コーティング溶液の乾燥は、いずれかの適切な従来技法、例えば乾燥機乾燥、赤外線放射乾燥、空気乾燥などによって実施され得る。電荷輸送層が二重層または多重層を含む場合、各層を溶液コーティングし、次いで次の層の塗布前に高温にて完全に乾燥させる。
【００４４】
所望ならば、他の公知の成分も電荷輸送層に添加され得る。このような成分としては、抗酸化剤、例えばヒンダードフェノール（hindered phenol、立体障害性基を有するフェノール誘導体）、レベリング剤、界面活性剤、および光衝撃抵抗剤または光衝撃低減剤が挙げられる。電荷輸送層の機械強度を向上させるために、または電荷輸送層における光散乱能力を提供するために、粒子分散物も添加され得る。
【００４５】
本開示の画像形成部材は、基材３２と、任意に適用し得る正孔遮断層３４と、任意に適用し得る接着層３６と、電荷発生層３８と、電荷輸送層４０と、任意に適用し得るオーバーコート層４２と、を含み得る。残りの層は、図１および図２を参照してここで説明する。
【００４６】
基材支持体３２は、画像形成部材のすべての層に対して支持を与える。それは剛性ドラムの形状を有し、それが使用される画像形成用途に必要な直径を有し得る。それは一般に導電性材料、例えばアルミニウム、銅、真鍮、ニッケル、亜鉛、クロム、ステンレス鋼、アルミニウム、半透明アルミニウム、鋼鉄、カドミウム、銀、金、ジルコニウム、ニオブ、タンタル、バナジウム、ハフニウム、チタン、ニッケル、クロム、タングステン、モリブデン、インジウム、スズ、および金属酸化物から作製される。
【００４７】
任意に適用し得る正孔遮断層３４は、隣り合う導電層からの電荷発生層への正孔注入に対する有効バリアを形成する。正孔遮断層材料の例としては、ガンマアミノプロピルトリエトキシシラン、酸化亜鉛、酸化チタン、シリカ、ポリビニルブチラール、フェノール性樹脂などが挙げられる。窒素含有シロキサンまたは窒素含有チタン化合物の正孔遮断層は例えば米国特許第４，２９１，１１０号、第４，３３８，３８７号、および第４，２８６，０３３号に開示されており、これらの特許の開示はその全体が本明細書に組み入れられる。同様に、樹脂中に分散された複数の光散乱粒子の正孔遮断層を含有する感光体が米国特許第６，２５５，０２７号、第６，１７７，２１９号、および第６，１５６，４６８号に例示されており、その開示全体は参照により本明細書に組み入れられている。例えば米国特許第６，１５６，４６８号の実施例１は、直鎖フェノール樹脂中に分散された二酸化チタンの正孔遮断層を開示している。該遮断層は、スプレー法、浸漬コーティング、ドローバーコーティング、グラビアコーティング、シルクスクリーン、エアナイフコーティング、反転ロールコーティング、真空蒸着、化学処理などのいずれかの適切な従来技法によって施用され得る。遮断層は連続的であり、さらに詳細には約０．２〜約２５マイクロメートルの厚さを有するべきである。
【００４８】
任意に適用し得る接着層３６は正孔遮断層に施用され得る。いずれの適切な接着層も利用され得る。利用されたいずれの接着層も連続的であり、さらに詳細には約２００マイクロメートル〜約９００マイクロメートルの、なおさらに詳細には約４００マイクロメートル〜約７００マイクロメートルの乾燥厚みを有する。接着層用のコーティング溶液を形成するために、いずれの適切な溶媒または溶媒混合物も利用され得る。代表的な溶媒としては、テトラヒドロフラン、トルエン、塩化メチレン、シクロヘキサノンなど、およびその混合物が挙げられる。他のいずれかの適切な従来技法を使用して、接着層コーティング混合物を混合し、その後に正孔遮断層に施用できる。代表的な塗工技法としては、スプレー法、浸漬コーティング、ロールコーティング、巻線ロッドコーティングなどが挙げられる。被着されたコーティングの乾燥は、いずれかの適切な従来技法、例えば乾燥機乾燥、赤外線放射乾燥、空気乾燥などによって実施され得る。
【００４９】
いずれかの適切な電荷発生層３８が塗工され、その後に隣接する電荷輸送層によって被覆され得る。電荷発生層は一般に、電荷発生材料および膜形成ポリマーバインダ樹脂を含む。電荷発生材料、例えばバナジルフタロシアニン、無金属フタロシアニン、ベンズイミダゾールペリレン、非晶性セレン、三方晶系セレン、セレン合金（例えばセレン−テルル、セレン−テルル−ヒ素、ヒ化セレン）などおよびその混合物は、白色光に対するその感受性のために適切であり得る。バナジルフタロシアニン、無金属フタロシアニンおよびテルル合金も、これらの材料が赤外光に対して感受性である追加の利点を提供するので有用である。他の電荷発生材料としては、キナクリドン、ジブロモアントラントロン色素、アンサンスロン色素、ベンズイミダゾールペリレン、置換２，４−ジアミノ−トリアジン、多核芳香族キノンなどが挙げられる。ベンズイミダゾールペリレン組成物は公知であり、例えばその開示が参照により本明細書にその開示全体が組み入れられる米国特許第４，５８７，１８９号に記載されている。所望ならば、当分野で公知の他の適切な電荷発生材料も利用され得る。選択された電荷発生材料は、静電潜像を形成する電子写真画像形成プロセスにおける像様放射露光ステップの間に約６００〜約８００ｎｍの波長を有する活性化放射に対して感受性であるべきである。詳細な実施形態において、電荷発生材料は、ヒドロキシガリウムフタロシアニン（ＯＨＧａＰＣ）、クロロガリウムフタロシアニン（ＣｌＧａＰｃ）、またはオキシチタンフタロシアニン（ＴｉＯＰＣ）である。
【００５０】
いずれかの適切な不活性膜形成ポリマー材料は、例えばその開示全体が参照により本明細書に組み入れられる米国特許第３，１２１，００６号に記載されているものを含めて、電荷発生層３８中のバインダとして利用され得る。代表的な有機ポリマーバインダとしては、熱可塑性樹脂および熱硬化性樹脂、例えばポリカーボネート、ポリエステル、ポリウレタン、ポリスチレン、ポリアリールエーテル、ポリアリールスルホン、ポリブタジエン、ポリスルホン、ポリエーテルスルホン、ポリエチレン、ポリプロピレン、ポリイミド、ポリメチルペンテン、ポリフェニレンスルフィド、ポリビニルブチラール、ポリビニルアセテート、ポリシロキサン、ポリアクリレート、ポリビニルアセタール、ポリアミド、ポリイミド、アミノ樹脂、フェニレンオキシド樹脂、テレフタル酸樹脂、エポキシ樹脂、フェノール性樹脂、ポリスチレン・アクリロニトリルコポリマー、ポリビニルクロライド、ビニルクロライド・ビニルアセテートコポリマー、アクリレートコポリマー、アルキド樹脂、セルロース性膜形成剤、ポリ（アミドイミド）、スチレン−ブタジエンコポリマー、ビニリデンクロライド−ビニルクロライドコポリマー、ビニルアセテート−ビニリデンクロライドコポリマー、スチレン−アルキド樹脂などが挙げられる。
【００５１】
電荷発生材料はポリマーバインダ組成物中に各種の量で存在し得る。一般に約５〜約９０重量パーセントの電荷発生材料が約１０〜約９５重量パーセントのポリマーバインダ中に分散され、さらに詳細には約２０〜約７０重量パーセントの電荷発生材料が約３０〜約８０重量パーセントのポリマーバインダ中に分散される。
【００５２】
電荷発生層は一般に厚さが約０．１マイクロメートル〜約５マイクロメートルの範囲で変化し、さらに詳細には約０．３マイクロメートル〜約３マイクロメートルの厚さを有する。電荷発生層の厚さはバインダ含量に関連付けられる。より高いポリマーバインダ含量組成物は一般に、電荷発生のためにより厚い層を必要とする。十分な電荷発生を提供するために、これらの範囲外の厚さが選択され得る。
【００５３】
オーバーコート層４２は所望ならば、画像形成部材表面を保護するためにはもちろんのこと、耐摩耗性を改善するためにも利用され得る。オーバーコート層は当分野で公知である。一般にそれらは電荷輸送層を機械的摩耗および汚染物質への暴露から保護する機能に適する。
【００５４】
作製した感光体ドラムは、活性化電磁放射への像様露光の前に均質な帯電を利用する、いずれの適切な在来の電子写真画像形成プロセスで利用され得る。電子写真部材の撮像表面が静電荷によって均質に帯電され、像様が電磁放射に露光されたときに、在来の陽画（ポジ）または反転現像技法が本開示の電子写真画像形成部材の撮像表面にマーキング材料画像を形成するために利用され得る。それゆえ適切な電気バイアスを印加して、電荷の適切な極性を有するトナーを選択することによって、本開示の電子写真部材の撮像表面上の帯電エリアまたは放電エリアにトナー画像が形成され得る。
【００５５】
本開示の画像形成部材は、撮像に使用され得る。本方法は、画像形成部材上に静電潜像を発生させることを含む。潜像は次に現像されて、適切な基材、例えば紙に転写される。デジタルを含む撮像の、とりわけ電子写真画像形成および印刷のプロセスも、本開示に含まれる。さらに詳細には、本開発の層状光導電画像形成部材は、例えば電子写真画像形成プロセス、とりわけ帯電した潜像が適切な電荷極性のトナー組成物によって可視化される電子写真画像形成および印刷プロセスを含む、多数の異なる公知の画像形成および印刷プロセスのために選択され得る。その上、本開示の画像形成部材は、カラー電子写真用途、特に高速カラーコピーおよび印刷プロセスで有用であり、その部材は実施形態において、例えば約５００〜約９００ナノメートルの、そして特に約６５０〜約８５０ナノメートルの波長領域において感受性であり、それゆえダイオードレーザが光源として選択され得る。
【実施例】
【００５６】
実施例において、感光体ドラムは、３０ｍｍの直径および４０．４ｃｍの長さを有するアルミニウムドラムの粗い表面に電荷遮断層を塗工することによって作製される。ジルコニウムシラン遮断層は浸漬コーティングによって塗工され、乾燥した層コーティングは１．１５マイクロメートルの厚さを有する。ドラムは次に電荷発生層で浸漬コーティングする。電荷発生層は、１）重量比で３４：６６のｎ−ブチルアセテートおよびキシレンの溶媒混合物中の４５重量パーセントのＶＭＣＨ（ダウ・ケミカル社（Dow Chemical Co.）より入手可能）バインダ樹脂のマトリクスに分散された５５重量パーセントのクロロガリウムフタロシアニン、または２）ｎ−ブチルアセテート溶媒中の４０重量パーセントのＶＭＣＨバインダ樹脂のマトリクスに分散された６０重量パーセントのヒドロキシガリウムフタロシアニン（Ｖ型）のどちらかである。
【００５７】
実施例１において、電荷輸送層溶液は、Ｎ，Ｎ’−ビス（４−メチルフェニル）−Ｎ，Ｎ’−ビス［４−（ｎ−ブチル）フェニル］−［ｐ−テルフェニル］−４，４”−ジアミン  （ｐ−ＭｅＴｅｒ）（３．８５グラム）、三菱ガス化学株式会社から入手できる、ポリカーボネートＰＣＺ−４００（ポリ（４，４’−ジヒドロキシ−ジフェニル−１−１−シクロヘキサン）、重量平均分子量ＭＷ＝４０，０００）（７．１５グラム）、テトラヒドロフラン２９．２５グラム、およびトルエン９．７５グラムを含む。溶液は混合されて、次に感光体ドラムの電荷発生層上に直接塗布される。電荷輸送層はリングコーティング法によって塗布され、１３５℃の強制空気乾燥機で４０分間乾燥させられて、得られた乾燥層は約３０マイクロメートルの厚さを有する。得られた電荷輸送層は、３５％の正孔輸送分子ｐ−ＭｅＴｅｒを含む。
【００５８】
実施例２において、感光体ドラムは、電荷輸送層溶液がＮ，Ｎ’−ビス（４−メチルフェニル）−Ｎ，Ｎ’−ビス［４−（ｎ−ブチル）フェニル］−［ｐ−テルフェニル］−４，４”−ジアミン  （ｐ−ＭｅＴｅｒ）（２．４６グラム）、ＰＣＺ−４００（７．３６グラム）、テトラヒドロフラン３０．１４グラム、およびトルエン１０．０５グラムを含むことを除いて、実施例１に従って作製される。得られた電荷輸送層は、２５％の正孔輸送分子ｐ−ＭｅＴｅｒを含む。
【００５９】
実施例３において、感光体ドラムは、電荷輸送層溶液がＮ，Ｎ’−ビス（３−メチルフェニル）−Ｎ，Ｎ’−ビス［４−（ｎ−ブチル）フェニル］−［ｐ−テルフェニル］−４，４”−ジアミン  （ｍ−ＭｅＴｅｒ）（３．８５グラム）、ＰＣＺ−４００（７．１５グラム）、テトラヒドロフラン２９．２５グラム、およびトルエン９．７５グラムを含むことを除いて、実施例１に従って作製される。得られた電荷輸送層は、３５％の正孔輸送分子ｍ−ＭｅＴｅｒを含む。
【００６０】
実施例４において、感光体ドラムは、電荷輸送層溶液がＮ，Ｎ’−ビス（３−メチルフェニル）−Ｎ，Ｎ’−ビス［４−（ｎ−ブチル）フェニル］−［ｐ−テルフェニル］−４，４”−ジアミン  （ｍ−ＭｅＴｅｒ）（２．４６グラム）、ＰＣＺ−４００（７．３６グラム）、テトラヒドロフラン３０．１４グラム、およびトルエン１０．０５グラムを含むことを除いて、実施例１に従って作製される。得られた電荷輸送層は、２５％の正孔輸送分子ｍ−ＭｅＴｅｒを含む。
【００６１】
実施例５において、感光体ドラムは、電荷輸送層溶液がＮ，Ｎ’−ビス（４−ｔｅｒｔ−ブチルフェニル）−Ｎ，Ｎ’−ビス［４−（ｎ−ブチル）フェニル］−［ｐ−テルフェニル］−４，４”−ジアミン  （４−ｔＢｕＴｅｒ）（３．８５グラム）、ＰＣＺ−４００（７．１５グラム）、テトラヒドロフラン２９．２５グラム、およびトルエン９．７５グラムを含むことを除いて、実施例１に従って作製される。得られた電荷輸送層は、３５％の正孔輸送分子４−ｔＢｕＴｅｒを含む。
【００６２】
実施例６において、感光体ドラムは、電荷輸送層溶液がＮ，Ｎ’−ビス（４−ｔｅｒｔ−ブチルフェニル）−Ｎ，Ｎ’−ビス［４−（ｎ−ブチル）フェニル］−［ｐ−テルフェニル］−４，４”−ジアミン  （４−ｔＢｕＴｅｒ）（２．４６グラム）、ＰＣＺ−４００（７．３６グラム）、テトラヒドロフラン３０．１４グラム、およびトルエン１０．０５グラムを含むことを除いて、実施例１に従って作製される。得られた電荷輸送層は、２５％の正孔輸送分子４−ｔＢｕＴｅｒを含む。
【００６３】
実施例７において、感光体ドラムは、電荷輸送層溶液がＮ，Ｎ，Ｎ’，Ｎ’−テトラ［４−メチルフェニル］−［１，１’−ビフェニル］−４，４’−ジアミン  （ＴＭＴＰＤ）（３．８５グラム）、ＰＣＺ−４００（７．１５グラム）、テトラヒドロフラン２９．２５グラム、およびトルエン９．７５グラムを含むことを除いて、実施例１に従って作製される。得られた電荷輸送層は、３５％の正孔輸送分子ＴＭＴＰＤを含む。
【００６４】
実施例８において、感光体ドラムは、電荷輸送層溶液がＮ，Ｎ，Ｎ’，Ｎ’−テトラ［４−メチルフェニル］−［１，１’−ビフェニル］−４，４’−ジアミン  （ＴＭＴＰＤ）（２．４６グラム）、ＰＣＺ−４００（７．３６グラム）、テトラヒドロフラン３０．１４グラム、およびトルエン１０．０５グラムを含むことを除いて、実施例１に従って作製される。得られた電荷輸送層は、２５％の正孔輸送分子ＴＭＴＰＤを含む。
【００６５】
対照例１において、感光体ドラムは、電荷輸送層溶液がＴＰＤ（３．８５グラム）、ＰＣＺ−４００（７．１５グラム）、テトラヒドロフラン２９．２５グラム、およびトルエン９．７５グラムを含むことを除いて、実施例１に従って作製される。得られた電荷輸送層は、３５％の正孔輸送分子ＴＰＤを含む。
【００６６】
対照例２において、感光体ドラムは、電荷輸送層溶液がＴＰＤ（２．４６グラム）、ＰＣＺ−４００（７．３６グラム）、テトラヒドロフラン３０．１４グラム、およびトルエン１０．０５グラムを含むことを除いて、実施例１に従って作製される。得られた電荷輸送層は、２５％の正孔輸送分子ＴＰＤを含む。
【００６７】
対照例３において、感光体ドラムは、電荷輸送層溶液がＴＰＤ（３．９３グラム）、ＰＣＺ−４００（５．８９グラム）、テトラヒドロフラン２３．３グラム、およびトルエン７．８グラムを含むことを除いて、実施例１に従って作製される。得られた電荷輸送層は、４０％の正孔輸送分子ＴＰＤを含む。
【００６８】
試験サンプルを感光体ドラムと画像形成装置の各種部品との相互作用をシミュレートするように設計された摩耗試験設備に配置する。サンプルはサイクリングにより移動させて、その厚さをドラム周囲の各種の側面位置および軸方向位置で測定した。物質消失の速度を計算して、ｎｍ／キロサイクルで表す。実施例２、３、４、５、および６は、優れた電気的応答を維持しながら、卓越した摩耗特性を有した。
【図面の簡単な説明】
【００６９】
【図１】電荷輸送層を備える感光体ドラムの例示的実施形態を示す断面図である。
【図２】電荷輸送層を備える感光体ドラムの別の例示的実施形態を示す断面図である。
【符号の説明】
【００７０】
３２  基材、３４  正孔遮断層、３６  接着層、３８  電荷発生層、４０  電荷輸送層、４２  オーバーコート層。
【図１】
2008146071.tif 000013
【図２】
2008146071.tif 000014